(57)【要約】【課題】  硬化後に、樹脂基板と、金属ケースとの接着強度、中でも、金属ケースと接着剤間の接着強度、特に、プル強度が高い導電性接着剤を提供することを課題とする。【解決手段】  （Ａ）２５℃の水１００ｇに対する溶解度が、５０ｇ以上である（メタ）アクリレートモノマー、（Ｂ）リン酸変性された（メタ）アクリレートモノマー（ただし、（Ａ）を除く）、（Ｃ）２５℃の水１００ｇに対する溶解度が５０ｇ未満である、（メタ）アクリレートモノマー以外の１分子中に不飽和二重結合を２つ以上有する化合物、および（Ｄ）導電性フィラーを含有することを特徴とする、導電性樹脂組成物である。【選択図】      なし【特許請求の範囲】
【請求項１】
（Ａ）２５℃の水１００ｇに対する溶解度が、５０ｇ以上である（メタ）アクリレートモノマー、
（Ｂ）リン酸変性された（メタ）アクリレートモノマー（ただし、（Ａ）を除く）、
（Ｃ）２５℃の水１００ｇに対する溶解度が１０ｇ未満である、（メタ）アクリレートモノマー以外の１分子中に不飽和二重結合を２つ以上有する化合物、および
（Ｄ）導電性フィラー
を含有することを特徴とする、導電性樹脂組成物。
【請求項２】
（Ｂ）成分が、一般式（１）：
【化１６】
2018159042.tif 000019
（式中、Ｒ１は水素またはメチル基を、Ｒ２は、分岐していてもよい炭素数２〜６のアルキレン鎖、または化学式（２）：
【化１７】
2018159042.tif 000020
であり、ｍは１〜１０の整数であり、ｎは１〜３である）で表される、請求項１記載の導電性樹脂組成物。
【請求項３】
硬化後のガラス転移温度が、６０℃未満である、請求項１または２記載の導電性樹脂組成物。
【請求項４】
請求項１〜３のいずれか１項記載の導電性樹脂組成物を含む、電子部品用の導電性接着剤。
【請求項５】
請求項１〜３のいずれか１項記載の導電性樹脂組成物の硬化物を含む、半導体装置。
【発明の詳細な説明】
【技術分野】
【０００１】
本発明は、導電性樹脂組成物、この導電性樹脂組成物を含む導電性接着剤、およびこれらの硬化物を含む半導体装置に関する。
【背景技術】
【０００２】
現在、半導体装置の内部には、樹脂と金属とが、導電性接着剤で接続されているものがある。例えば、フレキシブル樹脂基板などの樹脂基板と、電磁波シールドのための金属ケースとが、導電性接着剤で接続されている。
【０００３】
従来、樹脂基板と、電磁波シールドのための金属ケースとの接着強度、中でも、金属ケースと接着剤間の接着強度、特に、プル強度が、十分でない場合があり、プル強度の向上が求められていた。
【０００４】
一般に、導電性接着剤に使用される導電性組成物は、導電性を向上させるために、導電性フィラーを増加させ、樹脂含有量を減少させたいものの、樹脂含有量を減少させると、接着強度が低下する、というトレ−ドオフがある。
【０００５】
より低い電気抵抗を提供するために、アルキル基が平均約４〜１４個の炭素原子を有する非三級アルコールのアクリル酸エステル、及び極性コモノマーを含む照射感応化無溶剤アクリル系感圧性接着剤前駆体の反応生成物と、０よりも大きく約５ｇ／立方センチメートル未満の密度を有する導電性フレークと、を含む、導電性接着剤が、報告されている（特許文献１）。
【０００６】
しかしながら、上述の導電性接着剤は、樹脂基板と、金属ケースとの接着強度、中でも、金属ケースと接着剤間の接着強度、特に、プル強度が十分でない、という問題がある。
【先行技術文献】
【特許文献】
【０００７】
【特許文献１】特表２００９−５４４８１５号公報
【発明の概要】
【発明が解決しようとする課題】
【０００８】
本発明は、樹脂基板と、金属ケースとの接着強度、中でも、金属ケースと接着剤間の接着強度、特に、プル強度を高くすることを課題とする。本発明の目的は、硬化後に、樹脂基板と、金属ケースとの接着強度、中でも、金属ケースと接着剤間の接着強度、特に、プル強度が強い導電性樹脂組成物を提供することである。
【課題を解決するための手段】
【０００９】
本発明は、以下の構成を有することによって上記問題を解決した導電性樹脂組成物、導電性接着剤、および半導体装置に関する。
〔１〕（Ａ）２５℃の水１００ｇに対する溶解度が、５０ｇ以上である（メタ）アクリレートモノマー、
（Ｂ）リン酸変性された（メタ）アクリレートモノマー（ただし、（Ａ）を除く）、
（Ｃ）２５℃の水１００ｇに対する溶解度が１０ｇ未満である、（メタ）アクリレートモノマー以外の１分子中に不飽和二重結合を２つ以上有する化合物、および
（Ｄ）導電性フィラー
を含有することを特徴とする、導電性樹脂組成物。
〔２〕（Ｂ）成分が、一般式（１）：
【００１０】
【化１】
2018159042.tif 000002
【００１１】
（式中、Ｒ１は水素またはメチル基を、Ｒ２は、分岐していてもよい炭素数２〜６のアルキレン鎖、または化学式（２）： 
【００１２】
【化２】
2018159042.tif 000003
【００１３】
であり、ｍは１〜１０の整数であり、ｎは１〜３である）で表される、上記〔１〕記載の導電性樹脂組成物。
〔３〕硬化後のガラス転移温度が、６０℃未満である、上記〔１〕または〔２〕記載の導電性樹脂組成物。
〔４〕上記〔１〕〜〔３〕のいずれか記載の導電性樹脂組成物を含む、電子部品用の導電性接着剤。
〔５〕上記〔１〕〜〔３〕のいずれか記載の導電性樹脂組成物の硬化物を含む、半導体装置。
【発明の効果】
【００１４】
本発明〔１〕によれば、硬化後に、樹脂基板と、金属ケースとの接着強度、中でも、金属ケースと接着剤間の接着強度、特に、プル強度が強い導電性樹脂組成物を提供することができる。
【００１５】
本発明〔４〕によれば、硬化後に、樹脂基板と、金属ケースとの接着強度、中でも、金属ケースと接着剤間の接着強度、特に、プル強度が強い導電性接着剤を提供することができる。本発明〔５〕によれば、樹脂基板と、金属ケースとの接着強度、中でも、金属ケースと接着剤間の接着強度、特に、プル強度が強いことにより、信頼性の高い半導体装置を得ることができる。
【発明を実施するための形態】
【００１６】
本発明の導電性樹脂組成物は、（Ａ）２５℃の水１００ｇに対する溶解度が、５０ｇ以上である（メタ）アクリレートモノマー、
（Ｂ）リン酸変性された（メタ）アクリレートモノマー（ただし、（Ａ）を除く）、
（Ｃ）２５℃の水１００ｇに対する溶解度が１０ｇ未満である、（メタ）アクリレートモノマー以外の１分子中に不飽和二重結合を２つ以上有する化合物、および
（Ｄ）導電性フィラー
を含有することを特徴とする。本発明者らは、基材（金属）表面は、疎水性で親水基が点在しており、その点在している親水基へ、まず、（Ｂ）成分が、付着し、その（Ｂ）成分に連れられて、（Ａ）成分も基材（金属）表面へ移動することにより、基材（金属）表面に点在する親水基と、（Ａ）の水酸基（ヒドロキシ基）等の極性基とが水素結合で結びつき、基材（金属）−導電性樹脂組成物硬化物間のプル強度が向上する、と考えている。ここで、プル強度とは、基材や樹脂基板等の被着体同士を、導電性樹脂組成物（接着剤）で挟んだ後に硬化させた複合体を、その接着面に対して鉛直方向に引っぱり荷重を加え、複合体が破断するまでに加えた最大荷重のことである。
【００１７】
（Ａ）成分である２５℃の水１００ｇに対する溶解度が、５０ｇ以上である（メタ）アクリレートモノマーは、導電性樹脂組成物に、密着性を付与する。この（メタ）アクリレートモノマーは、分子中のアクリロイル基がひとつであるモノアクリレートモノマーであると、好ましい。２５℃の水１００ｇに対する溶解度が、５０ｇ以上である（メタ）アクリレートモノマーとしては、一般式（３）：
【００１８】
【化３】
2018159042.tif 000004
【００１９】
（式中、Ｒ３、およびＲ４は、独立して、水素、ＮＨ−Ｒ５（Ｒ５は、炭素数１〜３のヒドロキシ基である）、もしくはＯ−Ｒ６（Ｒ６は、炭素数１〜３のヒドロキシ基である）で表されるもの、または、アクリロイルモルホリン（ＡＣＭＯ）：
【００２０】
【化４】
2018159042.tif 000005
【００２１】
が、挙げられ、硬化後の導電性樹脂組成物のプル強度の観点から、ヒドロキシエチルアクリルアミド（ＨＥＡＡ）：
【００２２】
【化５】
2018159042.tif 000006
【００２３】
ヒドロキシエチルアクリレート（ＨＥＡ）：
【００２４】
【化６】
2018159042.tif 000007
【００２５】
ヒドロキシエチルメタクリレート（ＨＥＭＡ）：
【００２６】
【化７】
2018159042.tif 000008
【００２７】
またはアクリロイルモルホリンが、好ましい。これらのモノマーは、硬化後に基材（金属）表面に点在する親水基と、水素結合で結びつくことができる。（Ａ）成分は、単独でも２種以上を併用してもよい。
【００２８】
（Ｂ）成分は、界面活性作用を有し、（Ａ）成分を基材（金属）表面へ移動させ、（Ａ）成分と基材（金属）間の密着性を向上させる、と考えられる。（Ｂ）成分は、一般式（１）：
【００２９】
【化８】
2018159042.tif 000009
【００３０】
（式中、Ｒ１は水素またはメチル基を、Ｒ２は、分岐していてもよい炭素数２〜６のアルキレン鎖、または化学式（２）： 
【００３１】
【化９】
2018159042.tif 000010
【００３２】
であり、ｍは１〜１０の整数であり、ｎは１〜３である）で表されるものであると好ましく、一般式（３）：
【００３３】
【化１０】
2018159042.tif 000011
【００３４】
（式中、ｐは、１〜３、好ましくは１または２であり、混合物としては、ｐは１．５が好ましい）。
【００３５】
または一般式（４）：
【００３６】
【化１１】
2018159042.tif 000012
【００３７】
（式中、ｑは、１〜３、好ましくは１または２であり、混合物としては、ｑは１．５が好ましい）で表されるものであると、より好ましい。（Ｂ）成分は、単独でも２種以上を併用してもよい。
【００３８】
（Ｃ）成分は、（Ａ）成分および（Ｂ）成分と反応する。（Ｃ）成分としては、ビスマレイミド、ジアクリレート、トリアクリレート等が、挙げられる。ビスマレイミドとしては、室温で液状であり、他の材料との混合が容易であるという理由から、一般式（６）で表されるビスマレイミドが、好ましい。
【００３９】
【化１２】
2018159042.tif 000013
【００４０】
（式中、ｒは、１〜１０の整数である）。なお、ビスマレイミドは、一般的に粘度が高いので、粘度を下げるために、ビスマレイミドと相溶性が高い低粘度の不飽和二重結合（例えば、フェノキシアクリレート）をもつ樹脂を添加してもよい。（Ｃ）成分は、単独でも２種以上を併用してもよい。
【００４１】
（Ｄ）成分である導電性フィラーは、導電性樹脂組成物に導電性を付与する。（Ｄ）成分としては、銀粉、銅粉等が、挙げられ、有機過酸化物を含有させる場合には、酸化還元反応による有機過酸化物の分解を抑制する観点から、銀粉が好ましい。銀粉である場合の形状は、特に限定されないが、平均粒径は、導電性と配合物の流動性の観点から、０．１〜２０μｍが、好ましい。ここで、平均粒径は、レーザー回折法で測定する。
【００４２】
（Ａ）成分は、金属ケースへの密着力の向上の観点から、導電性樹脂組成物１００質量部に対して、０．１〜１．０質量部であると、好ましい。
【００４３】
（Ｂ）成分は、電気伝導性の観点から、導電性樹脂組成物１００質量部に対して、０．０５〜０．５０質量部であると、好ましい。
【００４４】
（Ｃ）成分は、重合反応性の観点から、導電性樹脂組成物１００質量部に対して、５〜２８質量部であると、好ましい。
【００４５】
（Ｄ）成分は、電気伝導性の観点から、導電性樹脂組成物１００質量部に対して、７０〜９０質量部であると、好ましい。
【００４６】
導電性樹脂組成物には、本発明の目的を損なわない範囲で、更に必要に応じ、作業性向上のための揺変剤、カップリング剤、有機化酸化物、カーボンブラックなどの顔料、イオントラップ剤、染料、消泡剤、破泡剤、酸化防止剤、その他の添加剤等、更に反応性希釈剤、有機溶剤等を配合することができる。
【００４７】
本発明の導電性樹脂組成物は、例えば、（Ａ）成分〜（Ｄ）成分およびその他の添加剤等を同時にまたは別々に、必要により加熱処理を加えながら、撹拌、溶融、混合、分散させることにより得ることができる。これらの混合、撹拌、分散等の装置としては、特に限定されるものではないが、撹拌、加熱装置を備えたライカイ機、３本ロールミル、ボールミル、プラネタリーミキサー、ビーズミル等を使用することができる。また、これら装置を適宜組み合わせて使用してもよい。
【００４８】
本発明の導電性接着剤の硬化は、８０〜１６５℃で、１〜１５０分間行うことが好ましい。
【００４９】
硬化後のガラス転移温度は、６０℃未満であると、応力の集中が避けられるため、好ましい。
【００５０】
〔導電性接着剤〕
本発明の導電性接着剤は、上述の導電性樹脂組成物を含む。この導電性接着剤は、電子部品用の導電性接着剤として、樹脂基板と、電磁波シールドのための金属ケースとの接着等の用途に、非常に適している。
【００５１】
〔半導体装置〕
本発明の半導体装置は、上述の導電性樹脂組成物の硬化物を含む。半導体装置としては、カメラモジュールに使用されるイメージセンサーが、挙げられる。
【実施例】
【００５２】
本発明について、実施例により説明するが、本発明はこれらに限定されるものではない。なお、以下の実施例において、部、％はことわりのない限り、重量部、重量％を示す。
【００５３】
（Ａ）成分のヒドロキシエチルアクリルアミド（ＨＥＡＡ）には、ＫＪケミカルズ製ヒドロキシエチルアクリルアミド（品名：ＨＥＡＡ）を、
ヒドロキシエチルアクリレート（ＨＥＡ）には、大阪有機化学製ヒドロキシエチルアクリレート（品名：ＨＥＡ）を、
ヒドロキシエチルメタクリレート（ＨＥＭＡ）には、三菱ガス化学製ヒドロキシエチルメタクリレート（品名：２−ＨＥＭＡ）を、
アクリロイルモルホリン（ＡＣＭＯ）には、ＫＪケミカルズ製アクリロイルモルホリン（品名：ＡＣＭＯ）を、使用した。
なお、（Ａ）成分は、全て、全て水１００ｇに対する溶解度が、５０ｇ以上である。
（Ａ’）成分のイソボルニル（メタ）アクリレート：
【００５４】
【化１３】
2018159042.tif 000014
【００５５】
には、大阪有機化学製イソボルニルアクリレート（品名：ＩＢＸＡ）を、
イソアミル（メタ）アクリレート：
【００５６】
【化１４】
2018159042.tif 000015
【００５７】
には、東京化成工業製イソアミルアクリレート（品名：Ｉｓｏａｍｙｌ Ａｃｒｙｌａｔｅ （ｓｔａｂｉｌｉｚｅｄ ｗｉｔｈ ＨＱ））を、使用した。
なお、（Ａ’）成分は、全て、全て水１００ｇに対する溶解度が、１ｇ未満である。
（Ｂ）成分のリン酸変性Ａｃｒｙｌ（アクリレート）その１は、日本化薬製（品名：ＫＡＹＡＭＥＲ  ＰＭ−２）を、
（Ｂ）成分のリン酸変性Ａｃｒｙｌ（アクリレート）その２は、日本化薬製（品名：（ＫＡＹＡＭＥＲ  ＰＭ−２１））を、
（Ｃ）成分のビスマレイミドには、Ｄｅｓｉｇｎｅｒ Ｍｏｌｅｃｕｌｅｓ Ｉｎｃ.製（品名：（ＢＭＩ−１５００））を、
ジアクリレートには、共栄社化学製（品名：（ライトエステルＢＰ−２ＥＭ））を、使用した。
なお、（Ｃ）成分は、水１００ｇに対する溶解度が、１ｇ未満である。
（Ｄ）成分のＡｇフィラーには、ＤＯＷＡエレクトロニクス製（品名；銀粉ＡＧ−４−８Ｆ）、平均粒径：２μｍ）を、
その他成分のフェノキシ（メタ）アクリレート：
【００５８】
【化１５】
2018159042.tif 000016
【００５９】
には、共栄社化学製フェノキシエチルアクリレート（品名：ライトアクリレートＰＯ−Ａ）を、
有機化酸化物には、日油製（品名；パーロイルＴＣＰ）を、
シランカップリング剤には、信越化学工業製（品名；ＫＢＭ−４０３）を、
使用した。
【００６０】
〔実施例１〜９、比較例１〜６〕
表１、２に示す配合を、３本ロールミルを用いて混合し、導電性樹脂組成物を調整した。
【００６１】
〔プル強度の測定〕
宇部興産製のポリイミド基板（品名；ユーピレックスＳ、厚さ：１２５μｍ）上に、０．９ｍｍ３の導電性樹脂組成物を塗布した。その導電性樹脂組成物の上に、１０ｍｍ□の正方形の純ニッケル板を載せた。その後、純ニッケル板の上から、３００ｇｆの力を加えたのちに、９０℃で６０分間、加熱硬化することにより、試験体を得た。この試験体を、接着面が水平になるように、精密荷重測定器（アイコーエンジニアリング製、型番：１６０５ＨＴＰ）に固定したのちに、室温で鉛直方向に１ｍｍ／ｓｅｃの速度で、引っぱり荷重を加えた。試験体が破断するまでに加えた最大荷重を、プル強度とした。
【００６２】
〔ガラス転移温度の測定〕
作製した導電性樹脂組成物のガラス転移温度（Ｔｇ）を、動的粘弾性測定（ＤＭＡ）を用いて、測定した。表面に耐熱離型シートを施した４０ｍｍ×６０ｍｍのステンレス板に、加熱硬化後の膜厚が１５０±１００μｍとなるように導電性樹脂組成物を塗布して塗膜を形成し、９０℃で６０分間加熱硬化させた。室温でこの塗膜をステンレス板から剥がした後、カッターで所定寸法（５ｍｍ×４０ｍｍ）に切り取った。なお、切り口はサンドペーパーで滑らかに仕上げた。この塗膜を、エスアイアイ・ナノテクノロジー社製ＤＭＳ６１００を用いて、測定を行った（昇温速度：３℃／ｍｉｎ、測定範囲：−４０〜２２０℃）。ｔａｎδのピーク温度を読み取り、Ｔｇとした。表１、２に、結果を示す。
【００６３】
【表１】
2018159042.tif 000017
【００６４】
【表２】
2018159042.tif 000018
【００６５】
表１、２からわかるように、実施例１〜９は、プル強度が、２ｋｇｆ以上と高く、Ｔｇが適性範囲内であった。これに対して、（Ｂ）成分を含有していない比較例１、（Ａ）成分の代わりにフェノキシアクリレートを使用した比較例２、（Ａ）成分の代わりに（Ａ’）成分を使用した比較例３〜５、（Ｃ）成分を使用しなかった比較例６は、いずれもプル強度が低かった。
【００６６】
上記のように、本発明の導電性樹脂組成物は、プル強度が高いので、導電性接着剤に非常に適している。